"A下記一般式Iで表される酸不安定基によって、フェノール性水酸基の水素原子が置換された構造を有する高分子化合物を含有する、ポジ型レジスト組成物。一般式I中、Rは一価の有機基を表す。Aは多環炭化水素環構造を有する基又は多環ヘテロ環構造を有する基を表す。は前記フェノール性水酸基の酸素原子との結合位置を表す。前記一般式I中のAで表される基が、前記多環炭化水素環構造又は多環ヘテロ環構造として、下記一般式IIIで表される構造を有する、請求項1に記載のポジ型レジスト組成物。一般式III中、Bは脂肪族炭化水素環、脂肪族ヘテロ環、芳香族炭化水素環又は芳香族ヘテロ環を表す。R4~R7は各々独立に、水素原子又は置換基を表す。前記高分子化合物Aが、下記一般式IIで表される繰り返し単位を含む、請求項1に記載のポジ型レジスト組成物。一般式II中、R1は水素原子、アルキル基又はハロゲン原子を表す。Arは二価の芳香族基を表す。Rは一価の有機基を表す。Aは多環炭化水素環構造を有する基又は多環ヘテロ環構造を有する基を表す。前記一般式II中のAで表される基が、前記多環炭化水素環構造又は多環ヘテロ環構造として、下記一般式IIIで表される構造を有する、請求項3に記載のポジ型レジスト組成物。一般式III中、Bは脂肪族炭化水素環、脂肪族ヘテロ環、芳香族炭化水素環又は芳香族ヘテロ環を表す。R4~R7は各々独立に、水素原子又は置換基を表す。前記高分子化合物Aが、更に、下記一般式VIIで表される繰り返し単位を含む、請求項1~4のいずれか一項に記載のポジ型レジスト組成物。一般式VII中、R2は水素原子、アルキル基又はハロゲン原子を表す。前記高分子化合物Aの分散度が1.0~1.2である、請求項1~5のいずれか一項に記載のポジ型レジスト組成物。電子線又は極紫外線露光用である、請求項1~6のいずれか一項に記載のポジ型レジスト組成物。請求項1~7のいずれか一項に記載のポジ型レジスト組成物により形成されたレジスト膜。請求項8に記載のレジスト膜を塗布した、レジスト塗布マスクブランクス。請求項8に記載のレジスト膜を露光すること、及び、前記露光された膜を現像することを含む、レジストパターン形成方法。請求項9に記載のレジスト塗布マスクブランクスを露光すること、及び、前記露光されたマスクブランクスを現像することを含む、レジストパターン形成方法。前記露光が、電子線又は極紫外線を用いて行われる、請求項10又は11に記載のレジストパターン形成方法。請求項9に記載のレジスト塗布マスクブランクスを、露光及び現像して得られるフォトマスク。本発明の目的は、高感度、高解像性例えば、高い解像力、優れたパターン形状、小さいラインエッジラフネスLER、及び、良好なドライエッチング耐性を同時に満足したパターンを形成できるポジ型レジスト組成物、並びに、それを用いたレジスト膜、レジスト塗布マスクブランクス、レジストパターン形成方法、及び、フォトマスクを提供することにある。本発明の目的は、特に、電子線や極紫外線を使用した露光による微細なパターンの形成において、高感度、高解像性例えば、高い解像力、優れたパターン形状、小さいラインエッジラフネスLER、及び、良好なドライエッチング耐性を同時に満足したパターンを形成できるポジ型レジスト組成物、並びに、それを用いたレジスト膜、レジスト塗布マスクブランクス、レジストパターン形成方法、及び、フォトマスクを提供することにある。本発明者らは、鋭意検討した結果、特定構造の高分子化合物を用いたポジ型レジスト組成物により、上記目的が達成されることを見出した。即ち、本発明は以下の通りである。1A下記一般式Iで表される酸不安定基によって、フェノール性水酸基の水素原子が置換された構造を有する高分子化合物を含有する、ポジ型レジスト組成物。一般式I中、Rは一価の有機基を表す。Aは多環炭化水素環構造を有する基又は多環ヘテロ環構造を有する基を表す。は前記フェノール性水酸基の酸素原子との結合位置を表す。2前記一般式I中のAで表される基が、前記多環炭化水素環構造又は多環ヘテロ環構造として、下記一般式IIIで表される構造を有する、上記1に記載のポジ型レジスト組成物。一般式III中、Bは脂肪族炭化水素環、脂肪族ヘテロ環、芳香族炭化水素環又は芳香族ヘテロ環を表す。R4~R7は各々独立に、水素原子又は置換基を表す。3前記高分子化合物Aが、下記一般式IIで表される繰り返し単位を含む、上記1に記載のポジ型レジスト組成物。一般式II中、R1は水素原子、アルキル基又はハロゲン原子を表す。Arは二価の芳香族基を表す。Rは一価の有機基を表す。Aは多環炭化水素環構造を有する基又は多環ヘテロ環構造を有する基を表す。4前記一般式II中のAで表される基が、前記多環炭化水素環構造又は多環ヘテロ環構造として、下記一般式IIIで表される構造を有する、上記3に記載のポジ型レジスト組成物。一般式III中、Bは脂肪族炭化水素環、脂肪族ヘテロ環、芳香族炭化水素環又は芳香族ヘテロ環を表す。R4~R7は各々独立に、水素原子又は置換基を表す。5前記高分子化合物Aが、更に、下記一般式VIIで表される繰り返し単位を含む、上記1~4のいずれか一項に記載のポジ型レジスト組成物。一般式VII中、R2は水素原子、アルキル基又はハロゲン原子を表す。6前記高分子化合物Aの分散度が1.0~1.2である、上記1~5のいずれか一項に記載のポジ型レジスト組成物。7電子線又は極紫外線露光用である、上記1~6のいずれか一項に記載のポジ型レジスト組成物。8上記1~7のいずれか一項に記載のポジ型レジスト組成物により形成されたレジスト膜。9上記8に記載のレジスト膜を塗布した、レジスト塗布マスクブランクス。10上記8に記載のレジスト膜を露光すること、及び、前記露光された膜を現像することを含む、レジストパターン形成方法。11上記9に記載のレジスト塗布マスクブランクスを露光すること、及び、前記露光されたマスクブランクスを現像することを含む、レジストパターン形成方法。12前記露光が、電子線又は極紫外線を用いて行われる、上記10又は11に記載のレジストパターン形成方法。13上記9に記載のレジスト塗布マスクブランクスを、露光及び現像して得られるフォトマスク。本発明により、高感度、高解像性例えば、高い解像力、優れたパターン形状、小さいラインエッジラフネスLER、及び、良好なドライエッチング耐性を同時に満足したパターンを形成できるポジ型レジスト組成物、並びに、それを用いたレジスト膜、レジスト塗布マスクブランクス、レジストパターン形成方法、及びフォトマスクを提供することができる。以下、本発明を実施するための形態について詳細に説明する。なお、本明細書に於ける基原子団の表記において、置換又は無置換を記していない表記は、置換基を有していないものと共に置換基を有するものをも包含するものである。例えば、アルキル基とは、置換基を有さないアルキル基無置換アルキル基のみならず、置換基を有するアルキル基置換アルキル基をも包含するものである。本発明において活性光線又は放射線とは、例えば、水銀灯の輝線スペクトル、エキシマレーザーに代表される遠紫外線、極紫外線EUV光、X線、電子線等を意味する。また、本発明において光とは、活性光線又は放射線を意味する。本明細書中における露光とは、特に断らない限り、水銀灯、エキシマレーザーに代表される遠紫外線、X線、EUV光等による露光のみならず、電子線及びイオンビーム等の粒子線による描画も露光に含める。本発明に係るポジ型レジスト組成物は、A後述の一般式Iで表される酸不安定基によって、フェノール性水酸基の水素原子が置換された構造を有する高分子化合物を含有する。本発明に係るポジ型レジスト組成物は、電子線又は極紫外線露光用であることが好ましい。本発明に係るポジ型レジスト組成物は、化学増幅型のポジ型レジスト組成物であることが好ましい。以下、本発明のポジ型レジスト組成物について詳細に説明する。1A高分子化合物本発明に係るポジ型レジスト組成物は、A下記一般式Iで表される酸不安定基によって、フェノール性水酸基の水素原子が置換された構造を有する高分子化合物を含有している。該構造は、下記一般式Iで表される酸不安定基とフェノール性水酸基の酸素原子とが結合することにより形成される、酸分解性のアセタール構造である。本発明では、フェノール性水酸基を有する高分子化合物を含有し、そのフェノール性水酸基の一部が下記一般式Iで表される基により置換されている高分子化合物を主成分として使用する。なお本発明において酸不安定基とは、後述のB活性光線又は放射線の照射により酸を発生する化合物から発生する酸により分解反応を起こす基を意味する。また本発明においてフェノール性水酸基とは、芳香環の水素原子を水酸基で置換してなる水酸基換言すると、芳香環上に直接置換した水酸基を意味する。一般式I中、Rは一価の有機基を表す。Aは多環炭化水素環構造を有する基又は多環ヘテロ環構造を有する基を表す。は前記フェノール性水酸基の酸素原子との結合位置を表す。一般式Iは、フェノール性水酸基を有する繰り返し単位を含有する高分子化合物Aのアルカリ現像性をコントロールする機能を有する部位である。一般式Iで表される基により、フェノール性水酸基の水素原子が置換された構造は、酸の作用により分解してフェノール性水酸基を発生する。前述の、特定の構造を有する高分子化合物Aを含有するポジ型レジスト組成物により、高感度、高解像性例えば、高い解像力、優れたパターン形状、小さいラインエッジラフネスLER、及び、良好なドライエッチング耐性を同時に満足したパターンを形成できる理由は定かではないが、次のように推定される。一般式Iで表される基は多環炭化水素環構造又は多環ヘテロ環構造を有するため、薄膜のレジスト膜であっても高いドライエッチング耐性を付与することを可能にすると考えられる。また、詳細は定かではないが、一般式Iで表される基は、活性光線又は放射線の照射により発生する酸の発生効率を高めることに寄与すると考えられ、高い感度及び高い解像性が得られるものと推定される。特に、電子線や極紫外線を使用した露光においては、一般式Iで表される基が系中で発生する2次電子を効率的に獲得することに寄与すると考えられ、高い感度及び高い解像性を達成するものと推定される。次に、一般式Iで表される基について説明する。一般式I中、Rは一価の有機基を表す。Rで表される一価の有機基としては、例えば、直鎖状又は分岐状のアルキル基好ましくは炭素数1~30、より好ましくは炭素数1~10、更に好ましくは炭素数1~6のアルキル基、シクロアルキル基好ましくは炭素数3~30、より好ましくは炭素数4~15の単環又は多環のシクロアルキル基、アリール基好ましくは炭素数6~30、より好ましくは炭素数6~15の単環又は多環のアリール基、アラルキル基好ましくは炭素数7~30、より好ましくは炭素数7~15のアラルキル基が挙げられ、炭素原子の一部が、酸素原子、硫黄原子、窒素原子等のヘテロ原子によって置換されていてもよい。またこれら基は置換基を有してもよく、置換基としては例えば、アルキル基好ましくは炭素数1~6、シクロアルキル基好ましくは炭素数3~10、アリール基好ましくは炭素数6~15、ハロゲン原子好ましくはフッ素原子、水酸基、アルコキシ基好ましくは炭素数1~6、アリールオキシ基好ましくは炭素数6~15、カルボキシル基、カルボニル基、チオカルボニル基、アルコキシカルボニル基好ましくは炭素数2~7、及びこれら基を組み合わせてなる基好ましくは総炭素数1~30、より好ましくは総炭素数1~15が挙げられる。Rで表される一価の有機基としては、脱保護反応性の観点から、前述の置換基を有していてもよいアルキル基又はシクロアルキル基が好ましく、無置換のアルキル基又はシクロアルキル基がより好ましい。Rの一価の有機基の具体例としては、以下の構造が挙げられる。以下の具体例中、は一般式I中の酸素原子との結合位置を表す。一般式I中、Aは多環炭化水素環構造を有する基又は多環ヘテロ環構造を有する基を表す。本発明において、多環炭化水素環構造を有する基とは、多環炭化水素環構造を有する一価の基である限り特に限定されないが、総炭素数が5~40であることが好ましく、7~30であることがより好ましい。多環炭化水素環構造を有する基における多環炭化水素環構造は、単環型の炭化水素基を複数有する構造、若しくは、多環型の炭化水素環構造を意味し、有橋式であってもよい。単環型の炭化水素基としては、炭素数3~8のシクロアルキル基、炭素数6~8のアリール基が好ましく、例えば、シクロプロピル基、シクロペンチル基、シクロヘキシル基、シクロブチル基、シクロオクチル基、フェニル基等を挙げることができ、単環型の炭化水素基を複数有する構造はこれらの基を複数有する。単環型の炭化水素基を複数有する構造は、単環型の炭化水素基を2~4個有することが好ましく、2個有することが特に好ましい。多環型の炭化水素環構造は、2つ以上の炭化水素環からなる構造であり、3つ以上の炭化水素環からなる構造であることがドライエッチング耐性の点で好ましい。多環型の炭化水素環構造は、一般的に10個以下の炭化水素環からなる構造であり、好ましく6個以下の炭化水素環からなる構造である。多環型の炭化水素環構造としては、炭素数5以上のビシクロ、トリシクロ、テトラシクロ構造等を挙げることができ、炭素数6~30の多環シクロ構造や多環芳香族構造が好ましく、例えば、インデニル基、インダニル基、フルオレニル基、アセナフチレン基、アダマンチル基、デカリノ基、ノルボルニル基、イソボロニル基、カンファニル基、α-ピネル基、アンドロスタニル基、ナフチル基、アントラセニル基に対応する構造を挙げることができる。上記の多環炭化水素環構造を有する基としては、インダニル基、フルオレニル基に対応する構造を有する基が好ましく、フルオレニル基に対応する構造を有する基がドライエッチング耐性の観点で最も好ましい。多環炭化水素環構造を有する基としては、前述の基そのものであることも好ましく、インダニル基、フルオレニル基がより好ましく、フルオレニル基が最も好ましい。本発明において、多環ヘテロ環構造を有する基とは、多環ヘテロ環構造を有する一価の基である限り特に限定されないが、総炭素数が4~40であることが好ましく、6~30であることがより好ましい。多環ヘテロ環構造を有する基における多環ヘテロ環構造は、単環型の炭化水素基を複数有する構造において、少なくとも一つの単環型の炭化水素基は、環を形成する炭素原子の一部が、酸素原子等のヘテロ原子によって置換された基以下、単環型のヘテロ環基と呼ぶである構造、若しくは、多環型の炭化水素環構造において、多環型の炭化水素環の少なくとも一つの環は、環を形成する炭素原子の一部が、酸素原子等のヘテロ原子によって置換された環である構造以下、多環型のヘテロ環構造と呼ぶを意味し、有橋式であってもよい。単環型の炭化水素基としては、前述と同様のものが挙げられる。単環型のヘテロ環基としては、前述の単環型の炭化水素基において、環を形成する炭素原子の一部が、酸素原子等のヘテロ原子によって置換された基が挙げられ、酸素原子、硫黄原子又は窒素原子で置換された基であることが好ましく、酸素原子で置換された基であることがより好ましい。単環型の炭化水素基又は単環型のヘテロ環基を複数有する構造は、単環型の炭化水素基又は単環型のヘテロ環基を合計2~4個有することが好ましく、2個有することが特に好ましく、それらのうち少なくとも1個は単環型のヘテロ環基であり、単環型のヘテロ環基は1個であることが好ましい。多環型のヘテロ環構造としては、前述の多環型の炭化水素環構造において、多環型の炭化水素環の少なくとも一つの環は、環を形成する炭素原子の一部が、酸素原子等のヘテロ原子によって置換された環である構造が挙げられ、ヘテロ原子としては酸素原子、硫黄原子又は窒素原子が好ましく、酸素原子がより好ましい。多環型のヘテロ環構造におけるヘテロ環の数は好ましくは1~3個であり、特に好ましくは1個である。少なくとも一つのヘテロ環を有する多環型のヘテロ環構造としては、非芳香族性であっても、芳香族性であってもよいが、好ましくは非芳香族性である。非芳香族性の多環型のヘテロ環構造としては、前述の多環型の炭化水素環構造のうち非芳香族性の構造において、少なくとも一つの環が、環を形成する炭素原子の一部が、酸素原子等のヘテロ原子によって置換された環である構造が挙げられる。また芳香族性の多環型のヘテロ環構造としては、ベンゾチオフェン環、ベンゾフラン環、ベンゾピロール環、ベンゾイミダゾール環等の芳香族ヘテロ環を少なくとも一つ含む芳香族性の多環型のヘテロ環構造を挙げることができる。上記の多環ヘテロ環構造を有する基の好ましいものとしては、クロマン環、ベンゾフラン環、ベンゾチオフェン環を有する基が好ましく、クロマン環を有する基が脱保護反応性の観点で最も好ましい。多環ヘテロ環構造を有する基としては、前述の環そのものすなわち、前述の環における任意の一つの水素原子を結合手として用いた一価の基であることも好ましく、クロマン環、ベンゾフラン環、ベンゾチオフェン環の任意の一つの水素原子を結合手として用いた一価の基がより好ましく、クロマン環の任意の一つの水素原子を結合手として用いた一価の基が最も好ましい。更に上記環構造には置換基を有してもよく、置換基としては例えば、アルキル基好ましくは炭素数1~6、シクロアルキル基好ましくは炭素数3~10、アリール基好ましくは炭素数6~15、ハロゲン原子好ましくはフッ素原子、水酸基、アルコキシ基好ましくは炭素数1~6、アリールオキシ基好ましくは炭素数6~15、カルボキシル基、カルボニル基、チオカルボニル基、アルコキシカルボニル基好ましくは炭素数2~7、及びこれら基を組み合わせてなる基好ましくは総炭素数1~30、より好ましくは総炭素数1~15が挙げられる。一般式I中のAで表される基としては、以下の具体例が挙げられる。以下の具体例中、は一般式I中の酸素原子に隣接する炭素原子との結合位置を表す。本発明に係る高分子化合物Aは、下記一般式IIで表される繰り返し単位を含むことが感度、解像性の観点で好ましい。下記一般式IIで表される繰り返し単位は、前記一般式Iで表される酸不安定基によって、-CH2-CR1ArOH-で表される繰り返し単位中の-ArOHの水素原子が置換された構造を側鎖に有する繰り返し単位である。一般式II中、R1は水素原子、アルキル基又はハロゲン原子を表す。Arは二価の芳香族基を表す。Rは一価の有機基を表す。Aは多環炭化水素環構造を有する基又は多環ヘテロ環構造を有する基を表す。R1は水素原子、アルキル基又はハロゲン原子を表す。R1のアルキル基は、好ましくは炭素数1~4のアルキル基である。R1のアルキル基が有していてもよい好ましい置換基としては、水酸基、ハロゲン原子好ましくはフッ素原子、アルコキシ基好ましくは炭素数1~4等が挙げられる。R1のハロゲン原子としては、塩素原子、臭素原子、フッ素原子、沃素原子等を挙げることができる。R1は、好ましくは水素原子又はアルキル基を表し、より好ましくは水素原子、メチル基、ヒドロキシメチル基、トリフルオロメチル基又はアルコキシメチル基を表し、更に好ましくは水素原子又はメチル基を表し、水素原子であることが最も好ましい。Arは二価の芳香族基を表す。Arで表される二価の芳香族基としては、アリーレン基が好ましく、より好ましくは炭素数6~18のアリーレン基であり、更に好ましくはフェニレン基、ナフチレン基であり、最も好ましくはフェニレン基である。Arで表される二価の芳香族基は、上記-OCHA-ORで表される基以外にも置換基を有していてもよく、置換基としては前述のRが有していてもよい置換基の具体例及び好ましい範囲と同様の置換基が挙げられる。一般式IIで表される繰り返し単位において、Arがベンゼン環フェニレン基の時、一般式Iで表される酸不安定基により水素原子が置換されたフェノール性水酸基の置換位置はベンゼン環のポリマー主鎖との結合位置に対して、パラ位でもメタ位でもオルト位でもよいが、パラ位又はメタ位が好ましく、パラ位がより好ましい。一般式IIにおけるR及びAは、前記一般式IにおけるR及びAと同義であり、それらの具体例及び好ましい範囲も同様である。前記一般式I又はII中のAで表される基は、多環炭化水素環構造又は多環ヘテロ環構造として、下記一般式IIIで表される構造を有することがドライエッチング耐性の観点で好ましい。一般式III中、Bは脂肪族炭化水素環、脂肪族ヘテロ環、芳香族炭化水素環又は芳香族ヘテロ環を表す。R4~R7は各々独立に、水素原子又は置換基を表す。以下に説明するBで表される環について、脂肪族又は芳香族の分類は、前記一般式III中のベンゼン環に隣接する環が脂肪族環であるか、又は、芳香族環であるかで分類したものである。また以下に説明するBで表される脂肪族環の名称は、Bで表される脂肪族環と前記一般式III中のベンゼン環とにより共有される2つの炭素原子間の結合が単結合であるときの名称で記載した。Bで表される脂肪族炭化水素環は、好ましくは炭素数3~20、より好ましくは炭素数4~15の脂肪族炭化水素環であり、単環であっても多環であってもよいが、多環であることがドライエッチング耐性の点で好ましい。Bで表される脂肪族炭化水素環としては、シクロペンタン環後述のB-1、シクロヘキサン環後述のB-2、シクロヘプタン環、シクロオクタン環、後述のB-3~B-7、B-16、B-17等が挙げられ、好ましくはシクロペンタン環、シクロヘキサン環、後述のB-3、B-16、B-17である。Bで表される脂肪族ヘテロ環は、好ましくは炭素数2~20、より好ましくは炭素数3~15の脂肪族ヘテロ環であり、単環であっても多環であってもよいが、多環であることがドライエッチング耐性の点で好ましい。Bで表される脂肪族ヘテロ環としては、上述の脂肪族炭化水素環において、環を形成する炭素原子の一部が、酸素原子、硫黄原子、窒素原子等のヘテロ原子によって置換された環が挙げられ、具体的にはオキシラン環、オキセタン環、オキソラン環後述のB-8、チオキシラン環、チオキセタン環、チオキソラン環後述のB-10、後述のB-9、B-11~B-15、B-18、B-19等が挙げられ、好ましくはオキセタン環、オキソラン環、後述のB-9、B-11、B-18である。Bで表される芳香族炭化水素環は、好ましくは炭素数6~20、より好ましくは炭素数6~15の芳香族炭化水素環であり、単環であっても多環であってもよいが、多環であることがドライエッチング耐性の点で好ましい。Bで表される芳香族炭化水素環としては、ベンゼン環後述のB-21、ナフタレン環後述のB-20、B-22、アントラセン環、フェナントレン環等が挙げられ、好ましくはベンゼン環、ナフタレン環である。Bで表される芳香族ヘテロ環は、好ましくは炭素数3~20、より好ましくは炭素数4~15の芳香族ヘテロ環であり、単環であっても多環であってもよいが、多環であることがドライエッチング耐性の点で好ましい。Bで表される芳香族ヘテロ環としては、上述の芳香族炭化水素環において、環を形成する炭素原子の一部が、酸素原子、硫黄原子、窒素原子等のヘテロ原子によって置換された環が挙げられ、具体的にはクロマン環、クロメン環、キサンテン環、ベンゾフラン環、チアントレン環、フェノキサチイン環等が挙げられ、好ましくはクロマン環、クロメン環、キサンテン環であり、より好ましくはクロマン環環、クロメン環である。Bで表される各環は、置換基を有していてもよく、置換基としては前述の一般式I又はIIにおけるRが有していてもよい置換基の具体例及び好ましい範囲と同様の置換基が挙げられる。Bは、感度及び解像性の点で、非芳香族環であること、すなわち、脂肪族炭化水素環又は脂肪族ヘテロ環であることが好ましく、より好ましくは脂肪族炭化水素環である。R4~R7は各々独立に、水素原子又は置換基を表す。R4~R7で表される置換基としては、アルキル基好ましくは炭素数1~6、シクロアルキル基好ましくは炭素数3~10、アリール基好ましくは炭素数6~15、ハロゲン原子好ましくはフッ素原子、水酸基、アルコキシ基好ましくは炭素数1~6、アリールオキシ基好ましくは炭素数6~15、カルボキシル基、シアノ基、アシル基好ましくは炭素数2~7、アシルオキシ基好ましくは炭素数2~7、アルコキシカルボニル基好ましくは炭素数2~7、及びこれら基を組み合わせてなる基好ましくは総炭素数1~30、より好ましくは総炭素数1~15が挙げられ、好ましくはアルキル基、シクロアルキル基、アリール基であり、より好ましくはアルキル基である。R4~R7は、水素原子であることが好ましい。前記一般式I又はII中のAで表される基は、前記一般式IIIで表される構造を、一般式IIIにおけるBで表される環の任意の水素原子又はR4~R7の任意の水素原子を結合手に換えて有することが出来る。前記一般式I又はII中のAで表される基は、前記一般式IIIにおけるBで表される環の任意の一つの水素原子又はR4~R7の任意の一つの水素原子を結合手に換えてなる一価の基であることも好ましい。この場合、Bで表される環の任意の一つの水素原子を結合手に換えてなる一価の基であることが好ましく、一般式III中のベンゼン環に隣接する炭素原子上の任意の一つの水素原子を結合手に換えてなる一価の基であることがより好ましい。具体的には、前記一般式Iで表される酸不安定基の構造としては、下記一般式Vで表されることが好ましく、前記一般式IIで表される繰り返し単位としては、下記一般式VIで表される繰り返し単位であることが好ましい。一般式V中、Rは一価の有機基を表す。Bは脂肪族炭化水素環、脂肪族ヘテロ環、芳香族炭化水素環又は芳香族ヘテロ環を表す。R4~R7は各々独立に、水素原子又は置換基を表す。は前記フェノール性水酸基の酸素原子との結合位置を表す。1は一般式V中のベンゼン環に隣接する炭素原子の位置を示し、2及び3は一般式V中のベンゼン環及びBで表される環により共有される炭素原子の位置を示す。一般式VI中、R1は水素原子、アルキル基又はハロゲン原子を表す。Arは二価の芳香族基を表す。Rは一価の有機基を表す。Bは脂肪族炭化水素環、脂肪族ヘテロ環、芳香族炭化水素環又は芳香族ヘテロ環を表す。R4~R7は各々独立に、水素原子又は置換基を表す。1は一般式VI中のベンゼン環に隣接する炭素原子の位置を示し、2及び3は一般式VI中のベンゼン環及びBで表される環により共有される炭素原子の位置を示す。一般式V及びVIにおけるRは、前記一般式IにおけるRと同義であり、それらの具体例及び好ましい範囲も同様である。一般式VIにおけるR1及びArは、前記一般式IIにおけるR1及びArと同義であり、それらの具体例及び好ましい範囲も同様である。一般式V及びVIにおけるB及びR4~R7は、前記一般式IIIにおけるB及びR4~R7と同義であり、それらの具体例及び好ましい範囲も同様である。但し、一般式V及びVIにおいて、前記一般式IIIで表される構造は、式中のベンゼン環に隣接する1で示される炭素原子上の水素原子を結合手に換えてなる一価の基である。一般式V及びVIにおけるBとしては、以下の環構造のいずれかであることが好ましい。具体例中の1~3の炭素原子は、上記一般式V及びVI中に記した1~3の炭素原子に対応する。Bで表される環としては、上記B-1~B-22のうち、ドライエッチング耐性の観点から、B-1~B-3、B-9、B-11、B-16、B-17、B-18、B-20、B-21が好ましく、B-1、B-9、B-17、B-21がより好ましい。以下に、一般式Iで表される酸不安定基により、フェノール性水酸基の水素原子が置換された構造を有する繰り返し単位、一般式II又はVIで表される繰り返し単位の具体例を示す。本発明に用いられる高分子化合物Aにおける、一般式Iで表される酸不安定基により、フェノール性水酸基の水素原子が置換された構造を有する繰り返し単位、一般式II又はVIで表される繰り返し単位の含有量は、高分子化合物Aの全繰り返し単位に対して、一般的に1~50モルの範囲であり、好ましくは3~40モルの範囲であり、より好ましくは5~30モルの範囲である。本発明の高分子化合物Aは、更に、下記一般式IVで表される繰り返し単位を含むことが好ましい。次に、一般式IVで表される繰返し単位について説明する。式中、Ar2は、アリーレン基を表す。R9は、水素原子、アルキル基又はハロゲン原子を表す。一般式IV中のR9は、上記一般式II中のR1と同義であり、好ましい範囲も同様である。一般式IVで表される繰り返し単位におけるAr2は、アリーレン基を表し、-OH以外に置換基を有していてもよい。Ar2のアリーレン基は、炭素数6~18の、置換基を有していてもよいアリーレン基であることが好ましく、置換基を有していてもよいフェニレン基又はナフチレン基がより好ましく、置換基を有していてもよいフェニレン基が更に好ましい。またAr2が有していてもよい置換基としては、前述の一般式IにおけるRが有していてもよい置換基の具体例及び好ましい範囲と同様の置換基が挙げられるが、Ar2で表されるアリーレン基は、-OH以外に置換基を有しないことが好ましい。一般式IVで表される繰り返し単位において、Ar2がフェニレン基の時、-OHのAr2のベンゼン環に対する結合位置は、ベンゼン環のポリマー主鎖との結合位置に対して、パラ位でもメタ位でもオルト位でもかまわないが、パラ位若しくはメタ位が好ましい。一般式IVで表される繰り返し単位は、アルカリ可溶性基を有する繰り返し単位で、レジストのアルカリ現像性をコントロールする機能を有する。一般式IVの繰り返し単位で好ましい例を以下に記載する。このうち、一般式IVで表される繰り返し単位の好ましい例は、Ar2が無置換のフェニレン基である繰り返し単位であり、下記一般式VIIで表される繰り返し単位が好ましい。すなわち、高分子化合物Aは、更に、下記一般式VIIで表される繰り返し単位を含むことが好ましい。一般式VII中、R2は水素原子、アルキル基又はハロゲン原子を表す。一般式VII中のR2は、上記一般式II中のR1と同義であり、好ましい範囲も同様である。一般式VIIで表される繰り返し単位において、-OHのベンゼン環に対する結合位置は、ベンゼン環のポリマー主鎖との結合位置に対して、パラ位でもメタ位でもオルト位でもかまわないが、パラ位若しくはメタ位が好ましい。一般式VIIで表される繰り返し単位の具体例としては、以下に記載するものが挙げられる。本発明の高分子化合物Aにおける一般式IVで表される繰り返し単位の含有量は、高分子化合物A中の全繰り返し単位に対し、30~95モルが好ましく、より好ましくは40~90モル、更に好ましくは50~90モルである。本発明で用いられる高分子化合物Aは、上記一般式Iで表される酸不安定基により、フェノール性水酸基の水素原子が置換された構造を有する繰り返し単位、一般式II又はVIで表される繰り返し単位、及び一般式IV又はVIIで表される繰り返し単位以外の繰り返し単位として、更に下記のような繰り返し単位を有することも好ましい。例えば、本発明のポジ型レジスト組成物において、高分子化合物Aが、更に、上記一般式Iで表される酸不安定基により、フェノール性水酸基の水素原子が置換された構造を有する繰り返し単位、一般式II又はVIで表される繰り返し単位以外の、酸の作用により分解してアルカリ可溶性基を発生する基を有する繰り返し単位以下、酸分解性基を有する繰り返し単位と称することがあるを含んでいてもよい。アルカリ可溶性基としては、フェノール性水酸基、カルボキシル基、フッ素化アルコール基、スルホン酸基、スルホンアミド基、スルホニルイミド基、アルキルスルホニルアルキルカルボニルメチレン基、アルキルスルホニルアルキルカルボニルイミド基、ビスアルキルカルボニルメチレン基、ビスアルキルカルボニルイミド基、ビスアルキルスルホニルメチレン基、ビスアルキルスルホニルイミド基、トリスアルキルカルボニルメチレン基、トリスアルキルスルホニルメチレン基等が挙げられる。好ましいアルカリ可溶性基としては、フェノール性水酸基、カルボキシル基、フッ素化アルコール基好ましくは2-ヒドロキシ-ヘキサフルオロイソプロピル基、スルホン酸基が挙げられる。酸分解性基として好ましい基は、これらのアルカリ可溶性基の水素原子を酸で脱離する基で置換した基である。酸で脱離する基としては、例えば、-CR36R37R38、-CR36R37OR39、-CR01R02OR39等を挙げることができる。式中、R36~R39は、各々独立に、アルキル基、シクロアルキル基、1価の芳香環基、アルキレン基と1価の芳香環基とを組み合わせた基、又はアルケニル基を表す。R36とR37とは、互いに結合して環を形成してもよい。R01及びR02は、各々独立に、水素原子、アルキル基、シクロアルキル基、1価の芳香環基、アルキレン基と1価の芳香環基とを組み合わせた基、又はアルケニル基を表す。酸の作用により分解して、アルカリ可溶性基を発生する繰り返し単位としては、下記一般式VIIIで表される繰り返し単位が、反応性が高く、ポストベークでの感度変動、製造時のプロセス変動が少ないため好ましい。一般式VIIIで表される繰り返し単位は、ポジ型レジスト組成物において、酸の作用により分解して、アルカリ可溶性基となる基であるアセタール基又はケタール基を側鎖に有する繰り返し単位である。式中、R11は、水素原子又はメチル基を表す。Ar11はアリーレン基を表す。Acは酸の作用により脱離する基であり、-OAcは酸の作用により分解して、アルカリ可溶性基を発生するアセタール基又はケタール基を表す。前記一般式VIIIで表される繰り返し単位で、本発明に用いられる好ましい化合物を以下に記述する。一般式VIIIにおけるR11は水素原子又はメチル基を表すが、水素原子が特に好ましい。一般式VIIIにおけるAr11はアリーレン基を表し、置換基を有していてもよい。Ar11のアリーレン基は、炭素数6~18の、置換基を有していてもよいアリーレン基であることが好ましく、置換基を有していてもよいフェニレン基又はナフチレン基がより好ましく、置換基を有していてもよいフェニレン基が最も好ましい。またAr11が有していてもよい置換基としては、例えば、アルキル基、ハロゲン原子、水酸基、アルコキシ基、カルボキシル基、アルコキシカルボニル基が挙げられる。一般式VIIIで表される繰り返し単位において、Ar11がフェニレン基の時、-OAcのAr11のベンゼン環に対する結合位置は、ベンゼン環のポリマー主鎖との結合位置に対して、パラ位でもメタ位でもオルト位でもかまわないが、パラ位若しくはメタ位が好ましい。一般式VIIIにおけるAcは、酸の作用により脱離する基であり、-OAcは酸の作用により分解して、アルカリ可溶性基を発生するアセタール基又はケタール基を表す。Acは、具体的には下記一般式IXで表される基であることが好ましい。一般式IX中、R41及びR42は各々独立に、水素原子、アルキル基、単環のシクロアルキル基、単環のアリール基又は単環のアラルキル基を表す。M41は、単結合又は2価の連結基を表す。Qは、アルキル基、ヘテロ原子を含んでいてもよい脂環基、又は、ヘテロ原子を含んでいてもよい芳香環基を表す。なお、R41、R42、M41及びQの少なくとも2つは、互いに結合して、環を形成していてもよい。この環は、5員環又は6員環であることが好ましい。R41及びR42としてのアルキル基は、例えば、炭素数1~8のアルキル基である。R41及びR42としての単環のシクロアルキル基は、例えば、炭素数3~15の単環のシクロアルキル基である。R41及びR42としての単環のアリール基は、例えば、炭素数6~15のアリール基である。R41及びR42としての単環のアラルキル基は、例えば、炭素数6~20の単環のアラルキル基である。R41及びR42として特に好ましくは、水素原子、メチル基、フェニル基、ベンジル基である。またR41及びR42のいずれか少なくとも一方が水素原子であるすなわち、-OAcは酸の作用により分解して、アルカリ可溶性基を発生するアセタール基であることが好ましい。M41としての2価の連結基は、例えば、アルキレン基好ましくは炭素数1~8のアルキレン基、例えば、メチレン基、エチレン基、プロピレン基、ブチレン基、ヘキシレン基又はオクチレン基、シクロアルキレン基好ましくは炭素数3~15のシクロアルキレン基、例えば、シクロペンチレン基又はシクロヘキシレン基、-S-、-O-、-CO-、-CS-、-SO2-、-NR0-、又はこれらの2種以上の組み合わせであり、総炭素数が20以下のものが好ましい。ここで、R0は、水素原子又はアルキル基例えば炭素数1~8のアルキル基であって、具体的には、メチル基、エチル基、プロピル基、n-ブチル基、sec-ブチル基、ヘキシル基及びオクチル基等である。M41は、単結合、アルキレン基、又はアルキレン基と-O-、-CO-、-CS-及び-NR0-の少なくとも一つとの組み合わせからなる2価の連結基が好ましく、単結合、アルキレン基、又はアルキレン基と-O-との組み合わせからなる2価の連結基がより好ましい。ここで、R0は上述のR0と同義である。Qとしてのアルキル基は、例えば、上述したR41及びR42としてのアルキル基と同様である。Qとしての脂環基及び芳香環基としては、例えば、上述したR41及びR42としてのシクロアルキル基及びアリール基が挙げられるが、Qのシクロアルキル基及びアリール基は多環であってもよい。その炭素数は、好ましくは、3~15である。なお、本発明においては、複数の芳香環が単結合を介して連結されてなる基例えば、ビフェニル基、ターフェニル基もQとしての芳香族基に含まれる。ヘテロ原子を含む脂環基及びヘテロ原子を含む芳香環基としては、例えば、チイラン、シクロチオラン、チオフェン、フラン、ピロール、ベンゾチオフェン、ベンゾフラン、ベンゾピロール、トリアジン、イミダゾール、ベンゾイミダゾール、トリアゾール、チアジアゾール、チアゾール及びピロリドンが挙げられる。なお、本発明においては、複数のヘテロ原子を含む芳香環が単結合を介して連結されてなる基例えば、ビオローゲン基もQとしての芳香族基に含まれる。Qとしての脂環基及び芳香環基は、置換基を有していてもよく、例えば、アルキル基、シクロアルキル基、シアノ基、ハロゲン原子、水酸基、アルコキシ基、カルボキシル基、アルコキシカルボニル基が挙げられる。-M41-Qとして特に好ましくは、メチル基、アリールオキシエチル基、シクロヘキシルエチル基若しくはアリールエチル基である。R41、R42、M41及びQの少なくとも2つが互いに結合して環を形成する場合としては、例えば、M41及びQのいずれかとR41とが結合してプロピレン基又はブチレン基を形成して、酸素原子を含有する5員環又は6員環を形成する場合が挙げられる。また、R41、R42、M41及びQのうち少なくとも1つは、脂環あるいは芳香環を有することが、ドライエッチング耐性の観点から好ましい。ここでの脂環基及び芳香環基は、例えば、上述したQとしての脂環基及び芳香環基と同様である。酸の作用により分解して、アルカリ可溶性基を発生する繰り返し単位としては、下記一般式Xで表される繰り返し単位も好ましい。一般式Xで表される繰り返し単位は、ポジ型レジスト組成物において、酸の作用により分解して、アルカリ可溶性基であるカルボキシル基を側鎖に発生する繰り返し単位である。式中、R21は、水素原子又はメチル基を表す。Lは単結合又は2価の連結基を表す。Y2は酸の作用により脱離する基を表す。前記一般式Xで表される繰り返し単位で、本発明に用いられる好ましい化合物を以下に記述する。一般式XにおけるR21は水素原子又はメチル基を表すが、水素原子が特に好ましい。Lが2価の連結基の場合、例えば、アルキレン基、シクロアルキレン基、アリーレン基、-O-、-SO2-、-CO-、-NRN-及びこれらの複数の組み合わせ等が挙げられる。ここで、RNは、アリール基、アルキル基又はシクロアルキル基を表す。Lとしてのアルキレン基は、炭素数1~10のものが好ましい。Lとしてのシクロアルキレン基は、炭素数5~10のものが好ましい。Lとしてのアリーレン基は、炭素数4~20のものが好ましい。RNとしてのアリール基の炭素数は、好ましくは4~20であり、更に好ましくは6~14である。RNとしてのアルキル基の炭素数は、好ましくは1~8である。RNとしてのシクロアルキル基の炭素数は、好ましくは5~8である。Lの各基は、更に、置換基を有していてもよく、このような置換基の具体例としては、前記Ar11としてのアリーレン基が更に有し得る置換基として説明したものと同様のものを挙げることができる。Y2は酸の作用により脱離する基を表し、具体的には下記一般式で表される基であることが好ましい。R44~R46は、各々独立に、アルキル基又はシクロアルキル基を表す。R44~R46の2つは、互いに結合して、シクロアルキル基を形成してもよい。R44~R46のアルキル基としては、炭素数1~4の直鎖又は分岐状のものが好ましい。R44~R46のシクロアルキル基としては、炭素数3~8の単環のシクロアルキル基又は炭素数7~20の多環のシクロアルキル基が好ましい。R44~R46の2つが互いに結合して形成し得るシクロアルキル基としては、炭素数3~8の単環のシクロアルキル基又は炭素数7~20の多環のシクロアルキル基が好ましい。中でも、炭素数5~6の単環のシクロアルキル基が特に好ましい。R46がメチル基又はエチル基であり、R44とR45とが結合して上述のシクロアルキル基を形成している態様が更に好ましい。Y2は、下記一般式で表される基であることも好ましい。式中、R30は炭素数4~20、好ましくは4~15の三級アルキル基、各アルキル基がそれぞれ炭素数1~6のトリアルキルシリル基、炭素数4~20のオキソアルキル基又は上記-CR44R45R46で示される基を示し、三級アルキル基として具体的には、tert-ブチル基、tert-アミル基、1,1-ジエチルプロピル基、1-エチルシクロペンチル基、1-ブチルシクロペンチル基、1-エチルシクロヘキシル基、1-ブチルシクロヘキシル基、1-エチル-2-シクロペンテニル基、1-エチル-2-シクロヘキセニル基、2-メチル-2-アダマンチル基等が挙げられ、トリアルキルシリル基として具体的には、トリメチルシリル基、トリエチルシリル基、ジメチル-tert-ブチルシリル基等が挙げられ、オキソアルキル基として具体的には、3-オキソシクロヘキシル基、4-メチル-2-オキソオキサン-4-イル基、5-メチル-2-オキソオキソラン-5-イル基等が挙げられる。a1は1~6の整数である。以下に酸の作用により分解してアルカリ可溶性基を発生する基を有する繰り返し単位の具体例を示すが、これらに限定されるものではない。本発明の高分子化合物Aは、上記一般式Iで表される酸不安定基により、フェノール性水酸基の水素原子が置換された構造を有する繰り返し単位、一般式II又はVIで表される繰り返し単位以外の、酸の作用により分解して、アルカリ可溶性基を発生する繰り返し単位を含有しても、含有しなくてもよいが、含有する場合その含有量は、高分子化合物Aの全繰り返し単位に対して、3~60モルの範囲が好ましく、5~50モルの範囲がより好ましく、7~40モルの範囲が特に好ましい。本発明で用いられる高分子化合物Aは、上記繰り返し単位以外の繰り返し単位として、下記のような繰り返し単位を更に有することも好ましい。例えば、本発明の高分子化合物Aは、更に、アルカリ現像液の作用で分解しアルカリ現像液中への溶解速度が増大する基を有する繰り返し単位を含んでいてもよい。そのような基としては、ラクトン構造を有する基、フェニルエステル構造を有する基などがあげられ、アルカリ現像液の作用で分解しアルカリ現像液中への溶解速度が増大する基を有する繰り返し単位としては、下記一般式AIIで表される繰り返し単位がより好ましい。一般式AII中、Vはアルカリ現像液の作用で分解しアルカリ現像液中への溶解速度が増大する基を表し、Rb0は水素原子又はメチル基を表し、Abは単結合又は2価の有機基を表す。アルカリ現像液の作用で分解する基であるVはエステル結合を有する基であり、中でもラクトン構造を有する基がより好ましい。ラクトン構造を有する基としては、ラクトン構造を有していればいずれでも用いることができるが、好ましくは5~7員環ラクトン構造であり、5~7員環ラクトン構造にビシクロ構造、スピロ構造を形成する形で他の環構造が縮環しているものが好ましい。好ましいAbは、単結合、又は-AZ-CO2-で表される2価の連結基であるAZは、アルキレン基又は脂肪族環基である。好ましいAZはメチレン基、エチレン基、シクロヘキシレン基、アダマンチレン基、ノルボルニレン基である。以下に、具体例を示す。式中、Rxは、H又はCH3を表す。本発明の高分子化合物Aは、アルカリ現像液の作用で分解しアルカリ現像液中への溶解速度が増大する基を有する繰り返し単位を含有してもしなくてもよいが、含有する場合、該基を有する繰り返し単位の含有量は、高分子化合物A中の全繰り返し単位に対し、5~60モルが好ましく、より好ましくは10~50モル、更に好ましくは10~40モルである。本発明で用いられる高分子化合物Aには、活性光線又は放射線の照射により酸を発生する基以下、光酸発生基とも言うを側鎖に有する繰り返し単位を更に有することも感度が優れるという理由で好ましい。この場合は、後述の活性光線又は放射線により酸を発生する化合物Bが独立した化合物でなく、本発明にかかわる高分子化合物A中の一構成成分と言うことになる。すなわち、本発明の一態様として、高分子化合物Aが、更に、活性光線又は放射線の照射により酸を発生する基を側鎖に有する繰り返し単位を含み、前記高分子化合物Aと後述の化合物Bとが同一の化合物であることも好ましい。光酸発生基を有する繰り返し単位として例えば、特開平9325497号公報0028に記載された繰り返し単位や、特開200993137号公報0038~0041に記載された繰り返し単位や、下記一般式XIで表される繰り返し単位があげられる。そして、この場合、この光酸発生基を有する繰り返し単位が本発明の活性光線又は放射線の照射により酸を発生する化合物Bにあたると考えることができる。一般式XIで表される繰り返し単位について説明する。上記一般式XI中、R31は、水素原子又はメチル基を表す。Ar31は、アリーレン基を表す。L31は、2価の有機基を表す。Ar32は、無置換の芳香族環又はアルキル基若しくはアルコキシ基で置換された芳香族環を表す。Xaは、オニウムカチオンを表す。前記一般式XIで表される繰り返し単位で、本発明に用いられる好ましい化合物を以下に記述する。一般式XIで表される繰り返し単位におけるR31は、水素原子又はメチル基を表すが、水素原子が特に好ましい。一般式XIで表される繰り返し単位におけるAr31は、アリーレン基を表し、置換基を有していてもよい。Ar31のアリーレン基は、炭素数6~18の、置換基を有していてもよいアリーレン基であることが好ましく、置換基を有していてもよいフェニレン基又はナフチレン基がより好ましく、置換基を有していてもよいフェニレン基が最も好ましい。またAr31が有していてもよい置換基としては、例えば、アルキル基、ハロゲン原子、水酸基、アルコキシ基、カルボキシル基、アルコキシカルボニル基が挙げられる。一般式XIで表される繰り返し単位において、Ar31がフェニレン基の時、-O-L31-Ar32-SO3-XaのAr31のベンゼン環に対する結合位置は、ベンゼン環のポリマー主鎖との結合位置に対して、パラ位でもメタ位でもオルト位でもかまわないが、メタ位及びパラ位が好ましく、パラ位が特に好ましい。一般式XIにおけるL31の2価の有機基としては、例えば、アルキレン基、アルケニレン基、-O-、-CO-、-NR14-、-S-、-CS-及びこれらの組み合わせが挙げられる。ここで、R14は水素原子、アルキル基、シクロアルキル基、アリール基、アラルキル基を表す。L31の2価の有機基の総炭素数は1~15が好ましく、より好ましくは1~10である。上記アルキレン基として、好ましくは炭素数1~8、より好ましくは炭素数1~4のアルキレン基であり、例えば、メチレン基、エチレン基、プロピレン基、ブチレン基、ヘキシレン基又はオクチレン基が挙げられる。上記アルケニレン基は、好ましくは炭素数2~8、より好ましくは炭素数2~4のアルケニレン基である。R14で表されるアルキル基、シクロアルキル基、アリール基、アラルキル基の具体例及び好ましい範囲は、前記一般式IXにおけるR41で表されるアルキル基、シクロアルキル基、アリール基、アラルキル基の具体例及び好ましい範囲と同様である。L31として好ましい基は、カルボニル基、メチレン基、-CO-CH2n-O-、-CO-CH2n-O-CO-、-CH2n-COO-、-CH2n-CONR1-、又は-CO-CH2n-NR1-であり、特に好ましくは、カルボニル基、-CH2-COO-、-CO-CH2-O-、-CO-CH2-O-CO-、-CH2-CONR1-、又は-CO-CH2-NR1-である。ここで、前記R1は水素原子、アルキル基、アリール基又はアラルキル基を表し、前記nは、1~10の整数を表す。R1で表されるアルキル基、アリール基、アラルキル基の具体例及び好ましい範囲は、前記一般式IXにおけるR41で表されるアルキル基、アリール基、アラルキル基の具体例及び好ましい範囲と同様である。nは、1~6の整数が好ましく、1~3の整数がより好ましく、1が最も好ましい。Ar32は、無置換の芳香族環又はアルキル基若しくはアルコキシ基で置換された芳香族環を表す。Ar32が無置換の芳香族環であるとは、Ar32と連結している-L31-及び-SO3-Xa以外に、置換基を有さないことを意味する。また、Ar32がアルキル基若しくはアルコキシ基で置換された芳香族環であるとは、Ar32と連結している-L31-及び-SO3-Xa以外に、置換基としてアルキル基若しくはアルコキシ基を有することを意味する。このように、Ar32は、フッ素原子等の電子求引性基を置換基として有さない芳香族環であり、これにより発生する酸の強度が上がり過ぎることが抑制され、発生する酸を適度な強度とすることができる。Ar32が、アルキル基を有する場合のアルキル基は、好ましくは炭素数1~8であり、より好ましくは炭素数1~4である。Ar32が、アルコキシ基を有する場合のアルコキシ基は、好ましくは炭素数1~8であり、より好ましくは炭素数1~4である。Ar32の芳香族環は、芳香族炭化水素環例えば、ベンゼン環、ナフタレン環であっても、芳香族複素環例えば、キノリン環であってもよく、好ましくは炭素数6~18、より好ましくは炭素数6~12である。Ar32は、無置換又はアルキル基若しくはアルコキシ基が置換した芳香族環であり、該芳香族環が芳香族炭化水素環であることがより好ましく、芳香族炭化水素環がベンゼン環又はナフタレン環であることが更に好ましい。またAr32は、無置換の芳香族環であることがより好ましい。Xaは、オニウムカチオンを表し、好ましくはスルホニウムカチオン又はヨードニウムカチオンであり、より好ましくはスルホニウムカチオンである。上述したように、一般式XIにおいて、側鎖中に部位L31及び部位Ar31が存在することによって、酸発生部分SO3-Xaと高分子化合物Aの主鎖との連結長が長くなり、露光により発生した酸が一般式Iで表される酸不安定基と反応し易くなる。但し、上記連結長が長過ぎると、発生した酸が拡散し易くなる為、ラフネス特性及び解像性が低下する。上記連結長を表す指標として、L31-Ar32の最小連結原子数は、3~20であることが好ましく、3~15であることが更に好ましく、3~10であることが特に好ましい。なお、最小連結原子数は、以下のようにして定められる数である。即ち、まず、L31-Ar32を構成している原子のうち、Ar31と結合する酸素原子に結合している原子と、-SO3-Xaと結合している原子とを結ぶ原子の列を考える。次に、これら列の各々に含まれる原子数を求める。そして、これら原子数のうち最小のものを、最小連結原子数とする。例えば、下記一般式NL-1の場合は3であり、NL-2の場合は7である。一般式XIで表される繰り返し単位中のXaで表されるオニウムカチオンは、好ましくは以下の一般式XII又はXIIIで表されるオニウムカチオンである。一般式XII及びXIIIにおいて、Rb1、Rb2、Rb3、Rb4及びRb5は、各々独立に、有機基を表す。以下、一般式XIIで表されるスルホニウムカチオンを更に詳述する。上記一般式XIIのRb1~Rb3は、各々独立に、有機基を表すが、好ましくはRb1~Rb3の少なくとも1つがアリール基であり、アリールスルホニウムカチオンであることが好ましい。アリール基としては、フェニル基、ナフチル基が好ましく、更に好ましくはフェニル基である。アリールスルホニウムカチオンは、Rb1~Rb3の全てがアリール基でもよいし、Rb1~Rb3の一部がアリール基で残りがアルキル基でもよく、例えば、トリアリールスルホニウムカチオン、ジアリールアルキルスルホニウムカチオン、アリールジアルキルスルホニウムカチオン、ジアリールシクロアルキルスルホニウムカチオン、アリールジシクロアルキルスルホニウムカチオンを挙げることができる。アリールスルホニウムカチオンのアリール基としてはフェニル基、ナフチル基などのアリール基、インドール残基、ピロール残基、などのヘテロアリール基が好ましく、更に好ましくはフェニル基、インドール残基である。2つ以上のアリール基を有する場合、アリール基は同一であっても異なっていてもよい。アリールスルホニウムカチオンのアリール基以外の基は、アルキル基の場合、炭素数1~15の直鎖、分岐状アルキル基、炭素数3~15のシクロアルキル基が好ましく、例えば、メチル基、エチル基、プロピル基、n-ブチル基、sec-ブチル基、t-ブチル基、シクロヘキシル基等を挙げることができる。Rb1~Rb3のアリール基、アルキル基は置換基を有してもよく、好ましい置換基は炭素数1~4のアルキル基、炭素数1~4のアルコキシ基である。Rb1~Rb3がアリール基の場合に、置換基はアリール基のp-位に置換していることが好ましい。一般式XIIに於けるRb1~Rb3は、そのうち2つが結合して環構造を形成してもよく、環内に酸素原子、硫黄原子、エステル結合、アミド結合、カルボニル基を含んでいてもよい。次に、一般式XIIIで表されるヨードニウムカチオンを詳述する。上記一般式XIIIのRb4及びRb5は、各々独立に、有機基を表すが、好ましくは各々独立に、アリール基、アルキル基を表し、更に好ましくは、一般式XIIIで表されるヨードニウムカチオンは、Rb4及びRb5の少なくとも1つがアリール基であるアリールヨードニウムカチオンである。前記Rb4及びRb5のアリール基としては、フェニル基、ナフチル基が好ましく、更に好ましくはフェニル基である。Rb4及びRb5としてのアルキル基は、直鎖、分岐状のいずれであってもよく、好ましくは、炭素数1~10の直鎖又は分岐アルキル基、炭素数3~10のシクロアルキル基例えば、メチル基、エチル基、プロピル基、ブチル基、ペンチル基、シクロヘキシル基を挙げることができる。Rb4及びRb5が有していてもよい置換基としては、例えば、アルキル基、アリール基、アルコキシ基、ハロゲン原子、水酸基、フェニルチオ基等を挙げることができる。以下に一般式XIで表される繰り返し単位を例示するが、これらに限定されるものではない。更に、上記一般式XIで表される繰り返し単位以外の光酸発生基を有する繰り返し単位に対応するモノマーの具体例EB又はEUV露光により発生した酸の構造として示すを示す。高分子化合物が光酸発生基を有する繰り返し単位を含有する場合、光酸発生基を有する繰り返し単位の含有量は、高分子化合物A中の全繰り返し単位に対し、1.0~30モルが好ましく、より好ましくは1.5~25モル、更に好ましくは2.0~20モルである。本発明の高分子化合物Aにおける上記以外の繰り返し単位を形成するための重合性モノマーの例としては、スチレン、アルキル置換スチレン、アルコキシ置換スチレン、O-アルキル化スチレン、O-アシル化スチレン、水素化ヒドロキシスチレン、無水マレイン酸、アクリル酸誘導体アクリル酸、アクリル酸エステル等、メタクリル酸誘導体メタクリル酸、メタクリル酸エステル等、N-置換マレイミド、アクリロニトリル、メタクリロニトリル、ビニルナフタレン、ビニルアントラセン、置換基を有しても良いインデン、α位がフルオロアルキル基などで置換されたアルコール性水酸基を有する重合性モノマー等を挙げることができる。置換スチレンとしては4-1-ナフチルメトキシスチレン、4-ベンジルオキシスチレン、4-4-クロロベンジルオキシスチレン、3-1-ナフチルメトキシスチレン、3-ベンジルオキシスチレン、3-4-クロロベンジルオキシスチレンなどが好ましい。高分子化合物は、これら他の繰り返し単位を含有してもしなくても良いが、含有する場合、これら他の繰り返し単位の高分子化合物中の含有量は、高分子化合物Aを構成する全繰り返し単位に対して、一般的に1~20モル、好ましくは2~10モルである。本発明に用いられる上記高分子化合物Aは、例えば、各繰り返し単位に対応する不飽和モノマーを、ラジカル、カチオン又はアニオン重合させることにより合成することができる。また各繰り返し単位の前駆体に相当する不飽和モノマーを用いてポリマーを重合した後に、合成したポリマーに低分子化合物を修飾し、所望の繰返し単位へ変換することによって合成することも可能である。いずれの場合も、リビングアニオン重合等のリビング重合を用いることで、得られる高分子化合物の分子量分布が均一となり、好ましい。本発明に用いられる上記高分子化合物Aの重量平均分子量は、好ましくは1000~50000であり、更に好ましくは2000~40000であり、特に好ましくは2000~15000である。上記高分子化合物Aの好ましい分散度分子量分布Mw/Mnは、LERの観点から、1.0~1.7であり、より好ましくは1.0~1.2である。上記高分子化合物Aの重量平均分子量及び分散度は、GPC測定によるポリスチレン換算値として定義される。以下に本発明で使用される上記高分子化合物Aの具体例を示すが、本発明はこれらに限定されるものではない。また、これらの高分子化合物は2種以上を混合して使用してもよい。本発明に用いられる上記高分子化合物Aの添加量は組成物の全固形分を基準として、30~100質量とすることが好ましく、50~99.7質量とすることがより好ましく、70~99.5質量とすることが特に好ましい。2B活性光線又は放射線の照射により酸を発生する化合物本発明のポジ型レジスト組成物は、更に、B活性光線又は放射線の照射により酸を発生する化合物以下、適宜、これらの化合物を酸発生剤と略称するを含有することが好ましい。本発明において、活性光線又は放射線により酸を発生する化合物Bは、活性光線又は放射線特に電子線又は極紫外線の照射により酸を発生する低分子の酸発生剤でもでもいいし、酸発生高分子化合物でもよい。また前述したように、高分子化合物A中の一構成成分として、一体化した高分子化合物としているのも好ましい。酸発生剤の好ましい形態として、オニウム化合物を挙げることができる。そのようなオニウム化合物としては、例えば、スルホニウム塩、ヨードニウム塩、ホスホニウム塩などを挙げることができる。また、酸発生剤の別の好ましい形態として、活性光線又は放射線の照射により、スルホン酸、イミド酸又はメチド酸を発生する化合物を挙げることができる。その形態における酸発生剤は、例えば、スルホニウム塩、ヨードニウム塩、ホスホニウム塩、オキシムスルホネート、イミドスルホネートなどを挙げることができる。本発明に用いる酸発生剤としては、低分子化合物に限らず、活性光線又は放射線の照射により酸を発生する基を高分子化合物の主鎖又は側鎖に導入した化合物も用いることができる。更に前述したように、活性光線又は放射線の照射により酸を発生する基が、本発明に用いる高分子化合物Aの共重合成分となっている繰り返し単位中に存在する場合は、本発明の高分子化合物Aとは別分子の酸発生剤Bはなくてもかまわない。酸発生剤は、電子線又は極紫外線の照射により酸を発生する化合物であることが好ましい。本発明において、好ましいオニウム化合物として、下記一般式1で表されるスルホニウム化合物、若しくは一般式2で表されるヨードニウム化合物を挙げることができる。一般式1及び2において、Ra1、Ra2、Ra3、Ra4及びRa5は、各々独立に、有機基を表す。X-は、有機アニオンを表す。以下、一般式1で表されるスルホニウム化合物及び一般式2で表されるヨードニウム化合物を更に詳述する。上記一般式1のRa1~Ra3、並びに、上記一般式2のRa4及びRa5は、各々独立に有機基を表すが、好ましくはRa1~Ra3の少なくとも1つ、並びに、Ra4及びRa5の少なくとも1つがそれぞれアリール基である。アリール基としては、フェニル基、ナフチル基が好ましく、更に好ましくはフェニル基である。上記一般式1及び2におけるX-の有機アニオンは、例えばスルホン酸アニオン、カルボン酸アニオン、ビスアルキルスルホニルアミドアニオン、トリスアルキルスルホニルメチドアニオンなどが挙げられ、好ましくは、下記一般式3、4又は5で表される有機アニオンであり、より好ましくは下記一般式3で表される有機アニオンである。上記一般式3、4及び5に於いて、Rc1、Rc2、Rc3及びRc4は、それぞれ、有機基を表す。上記X-の有機アニオンが、電子線や極紫外線などの活性光線又は放射線の照射により発生する酸であるスルホン酸、イミド酸、メチド酸などに対応する。上記Rc1~Rc4の有機基としては、例えばアルキル基、シクロアルキル基、アリール基、又はこれらの複数が連結された基を挙げることができる。これら有機基のうちより好ましくは1位がフッ素原子又はフロロアルキル基で置換されたアルキル基、フッ素原子又はフロロアルキル基で置換されたシクロアルキル基、フッ素原子又はフロロアルキル基で置換されたフェニル基である。上記Rc2~Rc4の有機基の複数が互いに連結して環を形成していてもよく、これら複数の有機基が連結された基としては、フッ素原子又はフロロアルキル基で置換されたアルキレン基が好ましい。フッ素原子又はフロロアルキル基を有することにより、光照射によって発生した酸の酸性度が上がり、感度が向上する。ただし、末端基は置換基としてフッ素原子を含有しないことが好ましい。そして、本発明においては、前記酸を発生する化合物Bは、露光で発生した酸の非露光部への拡散を抑制し解像性やパターン形状を良好にする観点から、体積130Å3以上の大きさの酸より好ましくはスルホン酸を発生する化合物であることが好ましく、体積190Å3以上の大きさの酸より好ましくはスルホン酸を発生する化合物であることがより好ましく、体積230Å3以上の大きさの酸より好ましくはスルホン酸を発生する化合物であることが更に好ましく、体積270Å3以上の大きさの酸より好ましくはスルホン酸を発生する化合物であることが更により好ましく、体積400Å3以上の大きさの酸より好ましくはスルホン酸を発生する化合物であることが特に好ましい。ただし、感度や塗布溶剤溶解性の観点から、上記体積は、2000Å3以下であることが好ましく、1500Å3以下であることが更に好ましい。上記体積の値は、富士通株式会社製のWinMOPACを用いて求めた。すなわち、まず、各例に係る酸の化学構造を入力し、次に、この構造を初期構造としてMM3法を用いた分子力場計算により、各酸の最安定立体配座を決定し、その後、これら最安定立体配座についてPM3法を用いた分子軌道計算を行うことにより、各酸のaccessiblevolumeを計算することができる。以下に本発明において、特に好ましい酸発生剤を以下に例示する。なお、例の一部には、体積の計算値を付記している単位Å3。なお、ここで求めた計算値は、アニオン部にプロトンが結合した酸の体積値である。また、本発明に用いる酸発生剤好ましくはオニウム化合物としては、活性光線又は放射線の照射により酸を発生する基光酸発生基を高分子化合物の主鎖又は側鎖に導入した高分子型酸発生剤も用いることができ、前述の高分子化合物Aの記載中に、光酸発生基を有する繰り返し単位として記載した。酸発生剤の組成物中の含有量は、レジスト組成物の全固形分を基準として、好ましくは1.0~35質量であり、より好ましくは1.5~30質量であり、更に好ましくは2.0~25質量である。酸発生剤は、1種単独で又は2種以上を組合せて使用することができる。3C塩基性化合物本発明のポジ型レジスト組成物には、前記成分の他に、塩基性化合物を酸補足剤として含有することが好ましい。塩基性化合物を用いることにより、露光から後加熱までの経時による性能変化を小さくすることできる。このような塩基性化合物としては、有機塩基性化合物であることが好ましく、より具体的には、脂肪族アミン類、芳香族アミン類、複素環アミン類、カルボキシル基を有する含窒素化合物、スルホニル基を有する含窒素化合物、ヒドロキシ基を有する含窒素化合物、ヒドロキシフェニル基を有する含窒素化合物、アルコール性含窒素化合物、アミド誘導体、イミド誘導体等が挙げられる。アミンオキサイド化合物特開2008-102383に記載、アンモニウム塩好ましくはヒドロキシド又はカルボキシレートである。より具体的にはテトラブチルアンモニウムヒドロキシドに代表されるテトラアルキルアンモニウムヒドロキシドがLERの観点で好ましい。も適宜用いられる。更に、酸の作用により塩基性が増大する化合物も、塩基性化合物の1種として用いることができる。アミン類の具体例としては、トリ-n-ブチルアミン、トリ-n-ペンチルアミン、トリ-n-オクチルアミン、トリ-n-デシルアミン、トリイソデシルアミン、ジシクロヘキシルメチルアミン、テトラデシルアミン、ペンタデシルアミン、ヘキサデシルアミン、オクタデシルアミン、ジデシルアミン、メチルオクタデシルアミン、ジメチルウンデシルアミン、N,N-ジメチルドデシルアミン、メチルジオクタデシルアミン、N,N-ジブチルアニリン、N,N-ジヘキシルアニリン、2,6-ジイソプロピルアニリン、2,4,6-トリt-ブチルアニリン、トリエタノールアミン、N,N-ジヒドロキシエチルアニリン、トリスメトキシエトキシエチルアミンや、米国特許第6040112号明細書のカラム3、60行目以降に例示の化合物、2-[2-{2―2,2―ジメトキシ-フェノキシエトキシエチル}-ビス-2-メトキシエチル]-アミンや、米国特許出願公開第2007/0224539A1号明細書の段落[0066]に例示されている化合物C1-1~C3-3などが挙げられる。含窒素複素環構造を有する化合物としては、2-フェニルベンゾイミダゾール、2,4,5-トリフェニルイミダゾール、N-ヒドロキシエチルピペリジン、ビス1,2,2,6,6-ペンタメチル-4-ピペリジルセバケート、4-ジメチルアミノピリジン、アンチピリン、ヒドロキシアンチピリン、1,5-ジアザビシクロ[4.3.0]ノナ-5-エン、1,8-ジアザビシクロ5.4.0-ウンデカ-7-エンなどが挙げられる。アンモニウム塩としてはテトラブチルアンモニウムヒドロキシドが好ましい。また、光分解性塩基性化合物当初は塩基性窒素原子が塩基として作用して塩基性を示すが、活性光線あるいは放射線の照射により分解されて、塩基性窒素原子と有機酸部位とを有する両性イオン化合物を発生し、これらが分子内で中和することによって、塩基性が減少又は消失する化合物。例えば、特許3577743、特開2001-215689号、特開2001-166476、特開2008-102383に記載のオニウム塩、光塩基発生剤例えば、特開2010-243773に記載の化合物も適宜用いられる。これら塩基性化合物の中でも解像性向上の観点でアンモニウム塩が好ましい。本発明で使用される塩基性化合物の含有量は、レジスト組成物の全固形分に対して、0.01~10質量が好ましく、0.03~5質量がより好ましく、0.05~3質量が特に好ましい。4界面活性剤本発明のポジ型レジスト組成物中には、更に、塗布性を向上させるため界面活性剤を加えることができる。界面活性剤の例としては、ポリオキシエチレンアルキルエーテル類、ポリオキシエチレンアルキルアリルエーテル類、ポリオキシエチレンポリオキシプロピレンブロックコポリマー類、ソルビタン脂肪酸エステル類、ポリオキシエチレンソルビタン脂肪酸エステルなどのノニオン系界面活性剤、フロラードFC430住友スリーエム製やサーフィノールE1004旭硝子製、OMNOVA社製のPF656及びPF6320、等のフッ素系界面活性剤、オルガノシロキサンポリマーが挙げられる。レジスト組成物が界面活性剤を含有する場合、界面活性剤の使用量は、レジスト組成物の全量溶剤を除くに対して、好ましくは0.0001~2質量、より好ましくは0.0005~1質量である。本発明のポジ型レジスト組成物には、必要に応じて、更に、染料、可塑剤、光分解性塩基化合物、光塩基発生剤等を含有させることができる。これらの化合物については、いずれも特開2002-6500号に記載のそれぞれの化合物を挙げることができる。また、本発明のレジスト組成物に使用される有機溶剤としては、例えば、エチレングリコールモノエチルエーテルアセテート、シクロヘキサノン、2-ヘプタノン、プロピレングリコールモノメチルエーテルPGME、別名1-メトキシ-2-プロパノール、プロピレングリコールモノメチルエーテルアセテートPGMEA、別名1-メトキシ-2-アセトキシプロパン、プロピレングリコールモノメチルエーテルプロピオネート、プロピレングリコールモノエチルエーテルアセテート、3-メトキシプロピオン酸メチル、3-エトキシプロピオン酸エチル、β-メトキシイソ酪酸メチル、酪酸エチル、酪酸プロピル、メチルイソブチルケトン、酢酸エチル、酢酸イソアミル、乳酸エチル、トルエン、キシレン、酢酸シクロヘキシル、ジアセトンアルコール、N-メチルピロリドン、N,N-ジメチルホルムアミド、γ-ブチロラクトン、N,N-ジメチルアセトアミド、プロピレンカーボネート、エチレンカーボネートなどが好ましい。これらの溶剤は単独若しくは組み合わせて用いられる。レジスト組成物の固形分は、上記溶剤に溶解し、固形分濃度として、1~30質量で溶解することが好ましい。より好ましくは1~30質量、更に好ましくは3~20質量である。このような固形分濃度の範囲とすることで、後述の膜厚を達成できる。本発明は、本発明のポジ型レジスト組成物により形成されたレジスト膜にも関する。このようなレジスト膜は、例えば、上記のような固形分濃度のレジスト組成物が基板等の支持体上に塗布されることにより形成される。本発明のポジ型レジスト組成物は、スピンコート、ロールコート、フローコート、ディップコート、スプレーコート、ドクターコート等の適当な塗布方法により基板上に塗布され、60~150°Cで1~20分間、好ましくは80~120°Cで1~10分間プリベークして薄膜を形成する。この塗布膜の膜厚は好ましくは10~180nmであり、20~150nmがより好ましい。本発明に適した基板は、シリコン基板、金属蒸着膜又は金属を含む膜が設けられた基板、より適しているのは、表面にCr、MoSi、TaSi若しくはそれらの酸化物、窒化物による蒸着膜が設けられた基板である。また、本発明は、上記のようにして得られるレジスト膜を塗布した、レジスト塗布マスクブランクスにも関する。このようなレジスト塗布マスクブランクスを得るために、フォトマスク作製用のフォトマスクブランクス上にレジストパターンを形成する場合、使用される透明基板としては、石英、フッ化カルシウム等の透明基板を挙げることができる。一般には、該基板上に、遮光膜、反射防止膜、更に位相シフト膜、追加的にはエッチングストッパー膜、エッチングマスク膜といった機能性膜の必要なものを積層する。機能性膜の材料としては、ケイ素、又はクロム、モリブデン、ジルコニウム、タンタル、タングステン、チタン、ニオブ等の遷移金属を含有する膜が積層される。また、最表層に用いられる材料としては、ケイ素又はケイ素に酸素及び/又は窒素を含有する材料を主構成材料とするもの、更にそれらに遷移金属を含有する材料を主構成材料とするケイ素化合物材料や、遷移金属、特にクロム、モリブデン、ジルコニウム、タンタル、タングステン、チタン、ニオブ等より選ばれる1種以上、又は更にそれらに酸素、窒素、炭素より選ばれる元素を1以上含む材料を主構成材料とする遷移金属化合物材料が例示される。遮光膜は単層でも良いが、複数の材料を塗り重ねた複層構造であることがより好ましい。複層構造の場合、1層当たりの膜の厚みは、特に限定されないが、5nm~100nmであることが好ましく、10nm~80nmであることがより好ましい。遮光膜全体の厚みとしては、特に限定されないが、5nm~200nmであることが好ましく、10nm~150nmであることがより好ましい。これらの材料のうち、一般にクロムに酸素や窒素を含有する材料を最表層に持つフォトマスクブランク上でレジスト組成物を用いてパターン形成を行った場合、基板付近でくびれ形状が形成される、いわゆるアンダーカット形状となりやすいが、本発明を用いた場合、従来のものに比べてアンダーカット問題を改善することができる。次いで、このレジスト膜には活性光線又は放射線電子線等を照射し、好ましくはベーク通常80~150°C、好ましくは90~130°Cで、通常1~20分間、好ましくは1~10分間を行った後、現像する。これにより良好なパターンを得ることができる。そして、このパターンをマスクとして用いて、適宜エッチング処理及びイオン注入などを行い、半導体微細回路及びインプリント用モールド構造体等を作成する。なお、本発明の組成物を用いてインプリント用モールドを作成する場合のプロセスについては、例えば、特許第4109085号公報、特開2008-162101号公報、及びナノインプリントの基礎と技術開発応用展開―ナノインプリントの基板技術と最新の技術展開―編集:平井義彦フロンティア出版に記載されている。本発明のポジ型レジストの使用形態及びレジストパターン形成方法を次に説明する。本発明は、上記レジスト膜又はレジスト塗布マスクブランクスを露光すること、及び、該露光されたレジスト膜又はレジスト塗布マスクブランクスを現像することを含む、レジストパターン形成方法にも関する。本発明において、前記露光が電子線又は極紫外線を用いて行われることが好ましい。精密集積回路素子の製造などにおいてレジスト膜上への露光パターン形成工程は、まず本発明のレジスト膜にパターン状に電子線又は極紫外線EUV照射を行うことが好ましい。露光量は電子線の場合0.1~20μC/cm2程度、好ましくは3~15μC/cm2程度、極紫外線の場合0.1~20mJ/cm2程度、好ましくは3~15mJ/cm2程度となるように露光する。次いで、ホットプレート上で60~150°Cで1~20分間、好ましくは80~120°Cで1~10分間、露光後加熱ポストエクスポージャベークを行い、ついで現像、リンス、乾燥することによりレジストパターンを形成する。現像液は、テトラメチルアンモニウムヒドロキシドTMAH、テトラブチルアンモニウムヒドロキシドTBAH等の好ましくは0.1~5質量、より好ましくは2~3質量アルカリ水溶液で、好ましくは0.1~3分間、より好ましくは0.5~2分間、浸漬dip法、パドルpuddle法、スプレーspray法等の常法により現像する。アルカリ現像液には、アルコール類及び/又は界面活性剤を、適当量添加してもよい。こうして、本発明のポジ型レジスト組成物は、露光された部分が現像液に溶解し、未露光部分は現像液に溶解され難く、基板上に目的のパターンが形成される。また本発明は、レジスト塗布マスクブランクスを、露光及び現像して得られるフォトマスクにも関する。露光及び現像としては、上記に記載の工程が適用される。該フォトマスクは半導体製造用として好適に使用される。以下、本発明を実施例により更に詳細に説明するが、本発明の内容がこれにより限定されるものではない。I化学増幅型ポジ型レジストとしての例電子線1.高分子化合物AA成分の合成例<合成例1:高分子化合物P1の合成>日本曹達株式会社製、ポリp-ヒドロキシスチレンVP8000ベースポリマー20gをテトラヒドロフラン120mLに溶解し、2.02gのトリエチルアミンを加えた。続いて6.11gの9-chloromethoxymethyl-9H-fluoreneアセタール化剤を滴下し、室温で8時間撹拌した。反応液を分液ロートに移し、酢酸エチル100mLと蒸留水100mLを更に加えて撹拌後、水層を除去した。その後有機層を100mLの蒸留水で3回洗浄後、有機層を濃縮した。この反応液をヘキサン3L中に滴下した。粉体をろ過後、分取し、真空乾燥することで高分子化合物P120.6gが得られた。また、アセタール化剤を変更した以外は、高分子化合物P1と同様にして、高分子化合物P2~P6及びP12を合成した。また、ベースポリマーを変更した以外は、高分子化合物P1と同様にして、高分子化合物P7~P11及びP13を合成した。また、比較用に、比較高分子化合物P1及びP2を高分子化合物P1と同様にして合成した。得られた高分子化合物につき、1H-NMR測定により、高分子化合物の組成比モル比を算出した。また、GPC溶媒:THF測定により、高分子化合物の重量平均分子量Mw:ポリスチレン換算、数平均分子量Mn:ポリスチレン換算及び分散度Mw/Mn、以下PDIともいうを算出した。重量平均分子量及び分散度について、以下の表1中に、高分子化合物の化学式及び組成比とともに示す。2.実施例実施例1P1支持体の準備酸化Cr蒸着した6インチウェハー通常のフォトマスクに使用する遮蔽膜処理を施した物を準備した。2レジスト塗布液の準備ポジ型レジスト組成物P1の塗布液組成高分子化合物P10.60g光酸発生剤z5構造式は下記0.12gテトラブチルアンモニウムヒドロキシド塩基性化合物0.002g界面活性剤PF6320OMNOVA株製0.001gプロピレングリコールモノメチルエーテルアセテート溶剤9.0g上記組成物溶液を0.04μmの孔径を有するメンブレンフィルターで精密ろ過して、レジスト塗布溶液を得た。3レジスト膜の作成上記6インチウェハー上に東京エレクトロン製スピンコーターMark8を用いてレジスト塗布溶液を塗布し、110°C、90秒間ホットプレート上で乾燥して、膜厚100nmのレジスト膜を得た。すなわち、レジスト塗布マスクブランクスを得た。4ポジ型レジストパターンの作製このレジスト膜に、電子線描画装置株日立製作所製HL750、加速電圧50KeVを用いて、パターン照射を行った。照射後に、120°C、90秒ホットプレート上で加熱し、2.38質量テトラメチルアンモニウムハイドロオキサイドTMAH水溶液を用いて60秒間浸漬した後、30秒間、水でリンスして乾燥した。5レジストパタ-ンの評価得られたパターンを下記の方法で、感度、解像力、パタ-ン形状、ラインエッジラフネスLER及びドライエッチング耐性について評価した。感度得られたパターンの断面形状を走査型電子顕微鏡株日立製作所製S-4300を用いて観察した。線幅100nmライン:スペース=1:1のレジストパターンを解像するときの露光量電子線照射量を感度とした。この値が小さいほど、感度が高い。解像力評価LS上記の感度を示す露光量電子線照射量における限界解像力ラインとスペースライン:スペース=1:1が分離解像する最小の線幅をLS解像力とした。解像力評価IL線幅100nmの孤立ラインパターンライン:スペース=1:>100を解像する際の最小照射量における限界解像力ラインとスペースライン:スペース=1:>100が分離解像する最小の線幅をIL解像力nmとした。パタ-ン形状上記の感度を示す露光量電子線照射量における線幅100nmラインパターンL/S=1/1の断面形状を走査型電子顕微鏡株日立製作所製S-4300を用いて観察した。ラインパターンの断面形状において、[ラインパターンのボトム部底部における線幅/ラインパターンの中部ラインパターンの高さの半分の高さ位置における線幅]で表される比率が1.5以上のものを順テーパーとし、該比率が1.2以上1.5未満のものをやや順テーパーとし、該比率が1.2未満のものを矩形として、評価を行った。ラインエッジラフネスLER上記の感度を示す照射量電子線照射量で、線幅100nmのラインパターンL/S=1/1を形成した。そして、その長さ方向50μmに含まれる任意の30点について、走査型電子顕微鏡株日立製作所製S-9220を用いて、エッジがあるべき基準線からの距離を測定した。そして、この距離の標準偏差を求め、3σを算出した。値が小さいほど良好な性能であることを示す。ドライエッチング耐性評価未露光レジスト膜を、HITACHIU-621でAr/C4F6/O2ガス体積比率100/4/2の混合ガスを用いて30秒間ドライエッチングを行った。その後レジスト残膜率を測定し、ドライエッチング耐性の指標とした。非常に良好:残膜率95以上良好:95未満90以上不良:90未満実施例2P~実施例22P、比較例1P、比較例2Pレジスト液処方で、下表2に記載の成分以外は実施例1Pと同様にしてレジスト溶液ポジ型レジスト組成物P2~P22、ポジ型レジスト比較組成物P1及びP2の調製、ポジ型パターン形成及びその評価を行った。上記及び下記実施例/比較例で用いた前掲以外の素材の略称を以下に記載する。酸発生剤化合物B塩基性化合物B1:テトラブチルアンモニウムヒドロキシドB2:トリ-n-オクチルアミンB3:2,4,5-トリフェニルイミダゾール溶剤S1:プロピレングリコールモノメチルエーテルアセテート1-メトキシ-2-アセトキシプロパンS2:プロピレングリコールモノメチルエーテル1-メトキシ-2-プロパノールS3:2-ヘプタノンS4:乳酸エチルS5:シクロヘキサノンS6:プロピレンカーボネート評価結果を表3に示す。表3に示す結果から、本発明に係る組成物は、感度、解像力、パターン形状、LER及びドライエッチング耐性に優れることが分かる。II化学増幅型ポジ型レジストとしての例EUV実施例1Q~7Q、並びに、比較例1Q及び2Qレジスト溶液の調製下記表4に示したポジ型レジスト組成物をポアサイズ0.04μmのポリテトラフルオロエチレンフィルターによりろ過して、ポジ型レジスト溶液を調製した。レジスト評価調製したポジ型レジスト溶液を、スピンコーターを用いて、ヘキサメチルジシラザン処理を施したシリコン基板上に均一に塗布し、100°Cで60秒間ホットプレート上で加熱乾燥を行って、0.05μmの膜厚を有したレジスト膜を形成させた。得られたレジスト膜に関し、下記の方法で、感度、解像力、パタ-ン形状、ラインエッジラフネスLER及びドライエッチング耐性について評価した。感度得られたレジスト膜に、EUV光波長13nmを用いて、露光量を0~20.0mJ/cm2の範囲で0.1mJ/cm2ずつ変えながら、線幅100nmの1:1ラインアンドスペースパターンの6ハーフトーンマスクを介して、露光を行った後、110°Cで90秒間ベークした。その後、2.38質量テトラメチルアンモニウムハイドロオキサイドTMAH水溶液を用いて現像した。線幅100nmのラインアンドスペースL/S=1/1のマスクパターンを再現する露光量を感度とした。この値が小さいほど、感度が高い。解像力LS上記の感度を示す露光量における限界解像力ラインとスペースライン:スペース=1:1とが分離解像する最小の線幅をLS解像力nmとした。パターン形状評価上記の感度を示す露光量における線幅100nmのラインパターンL/S=1/1の断面形状を走査型電子顕微鏡株日立製作所製S-4300を用いて観察した。ラインパターンの断面形状において、[ラインパターンのボトム部底部における線幅/ラインパターンの中部ラインパターンの高さの半分の高さ位置における線幅]で表される比率が1.5以上のものを順テーパーとし、該比率が1.2以上1.5未満のものをやや順テーパーとし、該比率が1.2未満のものを矩形として、評価を行った。ラインエッジラフネスLER上記の感度を示す露光量における線幅100nmのラインパターンL/S=1/1の長さ方向50μmにおける任意の30点について、走査型電子顕微鏡株日立製作所製S-9220を用いてエッジがあるべき基準線からの距離を測定し、標準偏差を求め、3σを算出した。値が小さいほど良好な性能であることを示す。ドライエッチング耐性評価未露光レジスト膜を、HITACHIU-621でAr/C4F6/O2ガス体積比率100/4/2の混合ガスを用いて15秒間ドライエッチングを行った。その後レジスト残膜率を測定し、ドライエッチング耐性の指標とした。非常に良好:残膜率95以上良好:95未満90以上不良:90未満以上の評価結果を表4に示す。表4に示す結果から、本発明に係る組成物は、感度、解像力、パターン形状、ラインエッジラフネスLER及びドライエッチング耐性に優れることが分かる。"